非水溶性樹脂との合計量中1~50重量の割合で親水性ポリビニルピロリドンを添加した非水溶性樹脂の水溶性有機溶媒溶液よりなる原液を、水性凝固液中で凝固させて成形した、ヨウ素分子I2およびトリヨウ化物イオンI3の吸着に用いられるヨウ素吸着性多孔質体。原液を水中に滴下して粒子状に成形された請求項1記載のヨウ素吸着性多孔質体。アプリケータを用いて平膜状に成形された請求項1記載のヨウ素吸着性多孔質体。K値が30以上であるポリビニルピロリドンが用いられた請求項1記載のヨウ素吸着性多孔質体。本発明の目的は、ポリビニルピロリドンの持つヨウ素吸着能力を低下せしめることなくポリビニルピロリドンを固定化し、水中に存在するヨウ素を効率的に除去し得る担体を提供することにある。また上記いずれかの担体に吸着していたヨウ素が徐放されあるいは担体であるポリビニルピロリドンが水に溶出することによって、経時的にヨウ素の放出量も少なくなるため、殺菌性が低下することとなる。したがって、ヨウ素を用いて殺菌された飲用水からヨウ素を効率的に除去することに加えて、ヨウ素放出量が少なくなった場合においても、飲用水を確実に除菌する方法も求められている。かかる本発明の目的は、非水溶性樹脂との合計量中1~50重量の割合で親水性ポリビニルピロリドンを添加した非水溶性樹脂の水溶性有機溶媒溶液よりなる原液を、水性凝固液中で凝固させて成形した、ヨウ素分子I2およびトリヨウ化物イオンI3の吸着に用いられるヨウ素吸着性多孔質体によって達成される。多孔質体は、好ましくは粒子状あるいは平膜状に成形される。本発明に係る多孔質体は、ヨウ素吸着性を有するポリビニルピロリドンの架橋処理を施していないため、ヨウ素の高い吸着能を維持し得るとともに、孔同士が繋がった連結孔であることから、水中のヨウ素分子I2およびトリヨウ化物イオンI3を効率よく吸着することが可能であり、さらに非水溶性樹脂とポリビニルピロリドンとの多孔質体とすることにより、ポリビニルピロリドンの水中への溶出量を低く抑えることができることから、吸着したヨウ素が水中に再溶出する量も非常に小さく、これらの効果が相俟って、水中に残存するヨウ素を長期間にわたって効率よく除去し、水に付着しているヨウ素特有の色、臭いまたは味を取り除くことができるといったすぐれた効果を奏する。また、上記効果に加えて、多孔質体の形状をビーズ状とした場合には、カラム等に充填して通水する際の圧力損失、接触面積の有効性ならびに取り扱い易さの点で有利であり、平膜、中空糸膜等の分離膜状とした場合には、ヨウ素を用いて殺菌された飲用水からヨウ素を効率的に除去するといった上記効果に加えて、飲用水中のヨウ素量が少なくなった場合においても、分離膜の微孔により菌を捕捉することが可能であるため、飲用水を確実に除菌することを可能とするといった効果をあわせて奏する。非水溶性樹脂としては、ポリビニルピロリドンと常温、常圧で良溶媒に均一に溶解し、得られる多孔質樹脂の多孔質構造が孔同士繋がった連結孔となるものが用いられる。具体的には、ポリスルホン、ポリエーテルスルホン、ポリフェニルスルホン、ポリエーテルイミド、メタ型アラミド、ポリスチレン、ポリアクリロニトリル、ポリメタクリル酸メチル、ポリカーボネート、酢酸セルロースが挙げられ、好ましくはポリスルホン、酢酸セルロースが用いられる。これらの非水溶性樹脂は、非水溶性樹脂、ポリビニルピロリドンおよび有機溶媒からなる原液中、5~30重量、好ましくは10~20重量の割合で用いられる。非水溶性樹脂に添加されるポリビニルピロリドンは、非水溶性樹脂、ポリビニルピロリドンおよび有機溶媒からなる原液中1~50重量、好ましくは5~30重量、さらに好ましくは5~20重量の割合で用いられる。ポリビニルピロリドンの割合がこれより少ないと、ヨウ素の吸着効果が小さくなってしまい、一方これより多いとポリビニルピロリドンの水への溶出量が大きくなるようになる。ポリビニルピロリドンとしては、分子量の高いものが用いられ、好ましくはK値が30以上のものが用いられる。分子量の高いものを用いることにより、ポリビニルピロリドンが非水溶性樹脂に十分に取り込まれるため、水への溶出量が少なくなるようになる。原液中、一般には20~94重量、好ましくは50~85重量を占める有機溶媒としては、非水溶性樹脂およびポリビニルピロリドンと常温、常圧で均一に溶解するもの、具体的にはジメチルホルムアミド、ジメチルアセトアミド、Nメチルピロリドンなどの非プロトン性極性溶媒、テトラヒドロフラン、ジオキサンなどの環状エーテルが使用される。また、有機溶媒溶液中の非水溶性樹脂および親水性ポリビニルピロリドンの量、すなわち多孔質体形成用原液中の固形分量は、5~30重量、好ましくは10~20重量の割合となるように用いられる。これより少ない割合で用いられると多孔構造の孔の径が大きくなり、多孔質体の強度が弱くなってしまい、一方これより多い割合で用いられると多孔構造の孔の径が小さくなり、さらには孔同士の連結が少ない独立閉塞孔の割合が高くなってしまようになり、多孔質体として膜状とした場合には、膜の透水性が小さくなってしまう。非水溶性樹脂および親水性ポリビニルピロリドンの水溶性有機溶媒溶液よりなる原液は、常温、常圧で相分離せず一相状態にある均一溶液であり、この溶液を水性凝固液、好ましくは水を用いて凝固させることにより、非溶媒誘起相分離が生じ、樹脂濃厚相と樹脂希薄相に分離する。次いで、温水で洗浄することにより、濃厚相の樹脂骨格表面にあるポリビニルピロリドンを抽出し、乾燥することによって、ポリビニルピロリドン含有多孔質体が得られる。多孔質体は、所望の形状、例えばフィルム状の平膜、中空糸膜、粒子状の多孔質ビーズなどの形状に成形される。原液をディスペンサを用いて1μl~20ml回、好ましくは10μl~5ml回の滴下量で滴下し、多孔質体の形状を粒径01~3mm、好ましくは03~2mmのビーズ状とした場合には、カラム等に充填して通水する際の圧力損失、接触面積の有効性ならびに取り扱い易さの点で有利であり、アプリケータなどを用いて原液をガラス板上などに流延し、平膜状とした場合には、後記実施例に示されるようにこれをろ過ホルダーなどにセットして水を透過させることにより、ヨウ素を用いて殺菌された飲用水からヨウ素を効率的に除去するといった上記効果に加えて、ヨウ素放出量が少なくなった場合においても、飲用水を確実に除菌することを可能とする。次に、実施例について本発明を説明する。実施例1ポリスルホン145重量およびポリビニルピロリドン9重量をジメチルホルムアミド765重量に溶解し、25°Cで均一な状態にある溶液を得た。得られた溶液をディスペンサを用いて4ml回の滴下量で水の中へ滴下し、凝固させた。次いで80°Cの温水によって2回洗浄を行った後乾燥することによって約2mm径の多孔質ビーズを得た。この多孔質ビーズを用いて、ヨウ素吸着試験およびヨウ素放出量の測定を行った。カラム内径10mmのクロマトカラムに体積容量が10mlとなるようにビーズを充填し、そこに濃度05モルLのヨウ素溶液を純水で希釈して10ppmとしたヨウ素水溶液を、空間速度を示すSV値が20で通過させ、多孔質ビーズへのヨウ素吸着操作を行った。カラム通過後のヨウ素溶液の吸光度を分光光度計により測定した。この際、460nmの吸光度をヨウ素分子、351nmの吸光度をトリヨウ化物イオンによる吸収として用いた。また、濃度の異なるヨウ素溶液吸光度を測定し、ヨウ素と吸光度の関係から検量線を作成し、この検量式を用いてビーズによるヨウ素の残存量を算出した。さらに、カラム通過後の液に過酸化水素と硝酸を加え、ヨウ化物イオンをヨウ素分子に還元し、再度460nmの吸光度を測定した。その結果、残存ヨウ素分子、残存トリヨウ化物イオンおよび還元処理後のヨウ素分子のいずれも1ppm以下であった。カラム内径10mmのクロマトカラムに体積容量が50mlとなるようにビーズを充填し、SV値が10、濃度が10ppmのヨウ素水溶液1リットルを通過させた。カラム透過後、ビーズを取り出し、三角フラスコに純水100mlおよび透過後のビーズ1gを加えて、攪拌子とマグネティックスターラーにより10分間攪拌した。ヨウ素吸着試験と同様に、ビーカー内の水および酸化剤と酸を添加した後のビーカー内の水の吸光度を分光光度計により測定したところ、残存ヨウ素分子、残存トリヨウ化物イオンおよび還元処理後のヨウ素分子のいずれも1ppm以下であった。実施例2ポリスルホン145重量およびポリビニルピロリドン9重量をジメチルホルムアミド765重量に溶解し、25°Cで均一な一相状態にある溶液を得た。得られた溶液をガラス板上にベーカーアプリケータを用いて流延し、次いで水に浸せきすることにより凝固を行い、さらに80°Cの温水によって2回洗浄を行った後乾燥することによって厚さ150μmの多孔質平膜を得た。得られた多孔質平膜を用いて、ヨウ素吸着試験、透水量の測定およびヨウ素放出量の測定を行った。平膜を直径25mmの円形に打ち抜きろ過ホルダーにセットした。ここに、濃度05モルLのヨウ素溶液を純水で希釈して20ppmとしたヨウ素水溶液を、25°C、30kPaの吸引圧にて透過させ、実施例1と同様に膜透過液中のヨウ素を測定したところ、残存ヨウ素分子、残存トリヨウ化物イオンおよび還元処理後のヨウ素分子のいずれも1ppm以下であった。なお、透水量はSV換算で約500であった。平膜を直径25mmの円形に打ち抜き、ろ過ホルダーにセットし、25°C、100kPaの吸引圧にて透水試験を行ったところ、純水透過係数は1×109m3m2Pa秒であった。粒径が均一になるように管理されたポリスチレンラテックス微粒子012μmを用い、平膜を直径47mmに打ち抜き、攪拌式セルに膜をセットし、評価圧力10kPa、攪拌速度300rpmにて、20ppmに調整したラテックス微粒子原液をろ過した。微粒子濃度に比例する波長である220nmの吸光度を原液と透過液に対して測定し、その強度比から阻止率を求めたところ、膜によるユニホームラテックス阻止率は99以上であった。以上の結果より、得られた分離膜によって、水溶液中のヨウ素を除去できることが確認され、また得られた分離平膜の透水量あるいは高いユニホームラテックス阻止率は、水中の菌を除去し、飲用水を得るのに十分な値であることを示している。比較例実施例1において、ポリビニルピロリドンとしてポリビニルピロリドンを同量用い、得られた約2mm径の多孔質ビーズを用いてヨウ素吸着試験を行ったところ、残存ヨウ素分子量は3ppm、残存トリヨウ化物イオンは、3ppmであった。